(57)【要約】  耐熱性に優れ、表示画面がより明るい高輝度の液晶表示装置が得られるカラーフィルタに好ましく用いることのできるカラーフィルタ用有機顔料組成物およびその製造方法を提供でき、このカラーフィルタ用有機顔料組成物を含有することを特徴とするカラーフィルタを提供することができる。  フタロシアニン顔料と多置換のフタルイミドアルキル基の全体に占める割合を制限した顔料誘導体からなるカラーフィルタ用有機顔料組成物により高い耐熱性を有するカラーフィルタ。【特許請求の範囲】
【請求項１】
フタロシアニン顔料（Ａ）と一般式（１）で表される顔料誘導体（Ｂ）を含むことを特徴とするカラーフィルタ用有機顔料組成物。
【化１】
2016163351.tif 000014
一般式（１）
（一般式（１）中、Ｍは置換基を有してもよい金属または２Hを表し、Ｚは置換基を有してもよいフタルイミドアルキル基を表し、ｎ１、ｎ２、ｎ３、ｎ４は、置換基Ｚの数を表し、各々独立に０から４の整数であり、Ｎ＝ｎ１＋ｎ２＋ｎ３＋ｎ４としたとき１≦Ｎ≦８であり、電界脱離イオン化質量分析におけるＮ＝３〜８の顔料誘導体の強度比の合計が、Ｎ＝１〜８の顔料誘導体の強度比の合計の３０％以下である。］
【請求項２】
前記一般式（１）において、電界脱離イオン化質量分析におけるＮ＝４〜８の顔料誘導体の強度比の合計が、Ｎ＝１〜８の顔料誘導体の強度比の合計の１５％以下である請求項１記載のカラーフィルタ用有機顔料組成物。
【請求項３】
前記一般式（１）のＭが、置換基を有してもよい１〜４価の金属である請求項１記載のカラーフィルタ用有機顔料組成物。
【請求項４】
質量換算でフタロシアニン顔料（Ａ）１００部当たり、前記一般式（１）で表される顔料誘導体（Ｂ）を０．１部〜５０．０部含むことを特徴とする請求項１記載のカラーフィルタ用有機顔料組成物。
【請求項５】
粗製フタロシアニンまたはフタロシアニン顔料（Ａ）、前記一般式（１）で表される顔料誘導体（Ｂ）、水溶性無機塩、及び水溶性有機溶剤からなる混合物をソルベントソルトミリングする工程を含む請求項１〜４いずれか１項記載のカラーフィルタ用有機顔料組成物の製造方法。
【請求項６】
粗製フタロシアニンまたはフタロシアニン顔料（Ａ）、前記一般式（１）で表される顔料誘導体（Ｂ）、水溶性無機塩、及び水溶性有機溶剤からなる混合物にさらにアクリル樹脂を含有することを特徴とする請求項５記載のカラーフィルタ用有機顔料組成物の製造方法。
【請求項７】
請求項１〜４のいずれか１項記載のカラーフィルタ用有機顔料組成物を含有することを特徴とするカラーフィルタ。
【請求項８】
請求項５または請求項６記載のカラーフィルタ用有機顔料組成物の製造方法で得られたカラーフィルタ用有機顔料組成物を含有することを特徴とするカラーフィルタ。
【発明の詳細な説明】
【技術分野】
【０００１】
本発明は、液晶表示装置のカラーフィルタの作製に好適なフタロシアニン顔料とフタロシアニン顔料誘導体からなるカラーフィルタ用有機顔料組成物および該カラーフィルタ用顔料組成物の製造方法、該カラーフィルタ用顔料組成物を含有することを特徴とするカラーフィルタに関する。
【背景技術】
【０００２】
液晶表示装置のカラーフィルタは、赤色画素部、緑色画素部及び青色画素部を有する。これらの各画素部は、いずれも有機顔料が分散した合成樹脂の薄膜が基板上に設けられた構造であり、有機顔料としては、赤、緑及び青の各色の有機顔料が用いられている。【０００３】
これら画素部のうち、青色画素部を形成するための青色有機顔料としては、一般に、ε型銅フタロシアニン顔料（Ｃ．Ｉ．ピグメントブルー１５：６）が用いられており、必要に応じて調色のために、これに紫色有機顔料のジオキサジンバイオレット顔料（Ｃ．Ｉ．ピグメントバイオレット２３）や、紫色染料が少量併用されている。【０００４】
カラーフィルタを作製する際の有機顔料は、従来の汎用用途とは全く異なる特性、具体的には、液晶表示装置の表示画面がより明るくなる様にする（高輝度化）、或いは、同じく表示画面がよりハッキリ見える様にする（高コントラスト化）等が要求され、さらに、カラーフィルタ作製後の工程で、透明電極の膜付けや、ポリイミドの配向膜付けで２００℃以上にカラーフィルタがさらされるため、耐熱性に優れて且つこれらの特性を満足するカラーフィルタ用顔料の検討がなされている。【０００５】
一方、本発明に類似のフタロシアニン顔料については、例えば以下の文献に記載がある。  【０００６】
特許文献１には、ε型フタロシアニン顔料と置換基数が１〜４の置換基を有しても良いフタルイミドメチル基で置換したフタロシアニン顔料誘導体からなる顔料組成物の製造方法が記載されているが、該顔料誘導体の置換基の分布に関しては言及されておらず、近年要求される耐熱性としては不十分であった。【０００７】
同様に、特許文献２および特許文献３には、ε型銅フタロシアニンの微細顔料と置換基数０〜４のフタルイミドメチル基で置換されたフタロシアニン顔料誘導体からなるカラーフィルタ用顔料組成物および顔料組成物をソルベントソルトミリングで製造する製造方法が提案されている。しかし、特許文献１と同様に顔料誘導体の置換基の分布に関しては言及されておらず、所望の耐熱性を得るには不十分であった。【０００８】
しかしながら、本発明のように多置換のフタルイミドアルキル基の全体に占める割合を制限した顔料誘導体とフタロシアニン顔料からなる有機顔料組成物をカラーフィルタに使用することで、カラーフィルタ製造工程における高温での熱履歴を受けても、輝度低下が小さく、高い耐熱性を有するものとなった。【０００９】
【特許文献１】特開２０１３−２０３８６８号公報
【特許文献２】特開２００８−１８５７０３号公報
【特許文献３】特開２００８−３０８６０５号公報
【発明の概要】
【発明が解決しようとする課題】
【００１０】
本発明は、カラーフィルタ作製時に高温の熱履歴を受けても輝度低下が少ない、耐熱性に優れたカラーフィルタ用有機顔料組成物及びその製造方法、該カラーフィルタ用有機顔料組成物を青色画素部に用いてなるカラーフィルタに関する。
【課題を解決するための手段】
【００１１】
本発明者らは、カラーフィルタの青色画素部に好ましく用いることのできるカラーフィルタ用有機顔料組成物について鋭意検討を行ったところ、フタロシアニン顔料とフタルイミドアルキル基顔料誘導体において、多置換のフタルイミドアルキル基顔料誘導体がある一定の割合からなる顔料誘導体を使用することで、より高い耐熱性を有するカラーフィルタを提供することにより本発明を完成するに至った。【００１２】
即ち、本発明は、
フタロシアニン顔料（Ａ）と一般式（１）で表される顔料誘導体（Ｂ）を含むことを特徴とするカラーフィルタ用有機顔料組成物。【００１３】
【化１】
2016163351.tif 000002
【００１４】
一般式（１）【００１５】
（一般式（１）中、Ｍは置換基を有してもよい金属または２Ｈを表し、Ｚは置換基を有してもよいフタルイミドアルキル基を表し、ｎ１、ｎ２、ｎ３、ｎ４は、置換基Ｚの数を表し、各々独立に０から４の整数であり、Ｎ＝ｎ１＋ｎ２＋ｎ３＋ｎ４としたとき１≦Ｎ≦８であり、電界脱離イオン化質量分析におけるＮ＝３〜８の顔料誘導体の強度比の合計が、Ｎ＝１〜８の顔料誘導体の強度比の合計の３０％以下である。］【００１６】
また、前記一般式（１）において、電界脱離イオン化質量分析におけるＮ＝４〜８の顔料誘導体の強度比の合計が、Ｎ＝１〜８の顔料誘導体の強度比の合計の１５％以下であるカラーフィルタ用有機顔料組成物。【００１７】
また、前記一般式（１）のＭが、置換基を有してもよい１〜４価の金属であるカラーフィルタ用有機顔料組成物。【００１８】
また、質量換算でフタロシアニン顔料（Ａ）１００部当たり、顔料誘導体（Ｂ）を０．１部〜５０．０部含むことを特徴とするカラーフィルタ用有機顔料組成物。【００１９】
また、粗製フタロシアニンまたはフタロシアニン顔料（Ａ）、前記一般式（１）で表される顔料誘導体（Ｂ）、水溶性無機塩、及び水溶性有機溶剤からなる混合物をソルベントソルトミリングする工程を含むことを特徴とするカラーフィルタ用有機顔料組成物の製造方法。【００２０】
また、粗製フタロシアニンまたはフタロシアニン顔料（Ａ）、前記一般式（１）で表される顔料誘導体（Ｂ）、水溶性無機塩、及び水溶性有機溶剤からなる混合物にさらにアクリル樹脂を含有することを特徴とするカラーフィルタ用有機顔料組成物の製造方法。【００２１】
また、上記記載のカラーフィルタ用有機顔料組成物を含有することを特徴とするカラーフィルタ。【００２２】
さらに、上記記載のカラーフィルタ用有機顔料組成物の製造方法で得られたカラーフィルタ用有機顔料組成物を含有することを特徴とするカラーフィルタに関するものである。
【発明の効果】
【００２３】
本発明のカラーフィルタ用顔料組成物をカラーフィルタに使用することで、カラーフィルタ作製時に高温の熱履歴を受けても輝度低下が少ない、耐熱性に優れ、表示画面がより明るい高輝度の液晶表示装置が得られるという格別顕著な技術的効果を奏する。
【発明を実施するための形態】
【００２４】
以下、本発明について詳細に説明する。
本発明では、フタロシアニン顔料（Ａ）と一般式（１）で表される顔料誘導体（Ｂ）を含むことを特徴とするカラーフィルタ用有機顔料組成物および該顔料組成物を含有するカラーフィルタである。
【００２５】
【化２】
2016163351.tif 000003
【００２６】
一般式（１）
【００２７】
（一般式（１）中、Ｍは置換基を有してもよい金属または２Ｈを表し、Ｚは置換基を有してもよいフタルイミドアルキル基を表し、ｎ１、ｎ２、ｎ３、ｎ４は、置換基Ｚの数を表し、各々独立に０から４の整数であり、Ｎ＝ｎ１＋ｎ２＋ｎ３＋ｎ４としたとき１≦Ｎ≦８であり、電界脱離イオン化質量分析におけるＮ＝３〜８の顔料誘導体の強度比の合計が、Ｎ＝１〜８の顔料誘導体の強度比の合計の３０％以下である。］
【００２８】
本発明に用いられるフタロシアニン顔料（Ａ）は、フタロシアニン骨格を有するフタロシアニン系顔料では、いかなる顔料でも使用できる。フタロシアニン顔料は、青色から緑色の色相を有する堅牢性の高い顔料であり、色材および電子材料、インクジェット、カラーフィルタ等の用途として幅広く利用されている。カラーフィルタの用途の青色画素部に用いられる顔料は、通常公知のε型フタロシアニン顔料が好適に用いられる。フタロシアニン顔料には、α型、β型、γ型、ε型、δ型、π型、ρ型、Ｘ型、Ｒ型等の結晶多形が存在することが知られているが、カラーフィルタ用顔料としては、耐熱性に優れ、色調の好ましいε型である銅フタロシアニン顔料が好適である。ε型である割合は高い方が、耐熱性に優れ、色調の好ましいカラーフィルタ用顔料組成物を提供することができ、結晶多形に占めるε型である割合は、好ましくは８５％以上を挙げることができる。ε型フタロシアニン顔料としては、ε型銅フタロシアニン、ε型亜鉛フタロシアニン、ε型コバルトフタロシアニン、ε型ニッケルフタロシアニン、及びε型鉄フタロシアニンからなる群から選ばれる１種以上のε型フタロシアニンを挙げることができ、用いられるε型フタロシアニン顔料は１種類でも２種類以上を混合してもよい。好ましいε型フタロシアニン顔料としては、色調の面からε型銅フタロシアニンを挙げることができる。
【００２９】
さらに、カラーフィルタの緑色画素に用いられる顔料は、Ｃ．Ｉ．ピグメントグリーン７、Ｃ．Ｉ．ピグメントグリーン３６、Ｃ．Ｉ．ピグメントグリーン５８、Ｃ．Ｉ．ピグメントグリーン５９等のハロゲン化銅フタロシアニンやハロゲン化亜鉛フタロシアニンが好適に使用されている。近年高色再現を達成されるべく、青味から黄味の緑色顔料の研究が盛んにおこなわれており、これら色相の異なるハロゲン化フタロシアニンを本発明でも使用ができる。ハロゲン化フタロシアニンは、中心金属の違いにより、色相、結晶性、耐熱性が異なり、ハロゲン化銅フタロシアニン、ハロゲン化亜鉛フタロシアニン、ハロゲン化アルミフタロシアニンが現状では好適に使用されている。
【００３０】
本発明で使用される顔料誘導体（Ｂ）は、下記一般式で表されるものである。
【００３１】
【化３】
2016163351.tif 000004
【００３２】
一般式（１）
【００３３】
（一般式（１）中、Ｍは置換基を有してもよい金属または２Ｈを表し、Ｚは置換基を有してもよいフタルイミドアルキル基を表し、ｎ１、ｎ２、ｎ３、ｎ４は、置換基Ｚの数を表し、各々独立に０から４の整数であり、Ｎ＝ｎ１＋ｎ２＋ｎ３＋ｎ４としたとき１≦Ｎ≦８であり、電界脱離イオン化質量分析におけるＮ＝３〜８の顔料誘導体の強度比の合計が、Ｎ＝１〜８の顔料誘導体の強度比の合計の３０％以下である。］
【００３４】
一般式（１）において、Ｍは置換基を有してもよい金属または２Ｈを表し、具体的には、Ｌｉ、Ｎａ、Ｋ等の１価金属、または、Ｃｕ、Ｚｎ、Ｆｅ、Ａｌ、Ｃｏ、Ｔｉ、Ｐｔ等の２〜４価の金属、もしくは２Ｈである。合成方法、収率および工業製品としてのコストを勘案すると、一般に市場に紹介されている工業品として、Ｃｕ、Ｚｎ、Ａｌ、２Ｈが好ましい。中でも本発明で最もフタロシアニン顔料と合わせた時に、熱履歴を受けても輝度の低下が少ないものとしては、中心金属がＣｕ、Ｚｎであった。
【００３５】
次に一般式（１）において、Ｚと表したフタルイミドアルキル基は、フタロシアニン骨格の外郭のベンゼン環にフタルイミドアルキル基を導入した顔料誘導体である。フタルイミドアルキル基は、炭素数１〜８のアルキルにフタルイミド構造が接合した置換基である。アルキル基の長さにより、カラーフィルタ用顔料の分散性に関する効果が異なることおよびカラーフィルタでの輝度、コントラストの光学特性を左右するものである。本発明では、分散性、光学特性を考慮して炭素数１〜８の範囲のフタルイミドアルキル基を好適に使用する。さらに、炭素数１のアルキル基のフタルイミドメチル基が特に好ましい。
【００３６】
また、外郭ベンゼン環それぞれには、４個のフタルイミドアルキル基を導入することができるため、最大で１６個の置換が可能である。これまでの先行技術では、フタルイミドアルキル基の数を規定することにより、カラーフィルタ用顔料の分散性、光学特性、耐熱性を改善していく研究はされてきていた。本発明者らは、鋭意検討した結果、フタルイミドアルキル基の置換数が多い顔料誘導体の割合が顔料誘導体全体において、多い場合は、耐熱性が極端に悪化しその結果として、熱履歴後の輝度が大幅に低下することを見出した。
【００３７】
カラーフィルタにおける熱履歴は、カラーフィルタ自体の固着化およびポリイミド配向膜の膜形成等において、２００℃以上で焼成されることにより受けるものであり、ディスプレイの構成によっては、温度、時間、焼成回数がさらに増えることもある。
【００３８】
フタロシアニンに置換したフタルイミドアルキル基数は、電解脱離イオン化質量分析によって測定した。特に、置換基Ｚがフタルイミドメチル基のとき、分子イオンピーク１５９（ｍ／ｚ）のフタルイミドメチル基の置換基数をＮ＝１とし、その倍数のイオンピークを基に置換基数を強度比から算出した。算出した結果、全置換数（Ｎ＝１〜８）１００％に対してＮ＝３〜８の置換基を有する顔料誘導体が３０％以下である場合、耐熱履歴後の輝度低下率が低いということが明らかになった。また、２５％以下であるとより輝度低下が低く、２０％以下であるとさらに輝度低下が小さいことが判明した。
【００３９】
フタルイミドアルキル基の置換基数が３〜８の顔料誘導体の全顔料誘導体中の含有率が低いことにより、熱履歴後の輝度低下が低い理由としては、多置換の顔料誘導体は熱により分解を起こしやすいためと考えている。多置換の顔料誘導体は、置換数が多いために分子構造的に不安定であるため、耐熱性を悪化させる要因となる。また、多置換の顔料誘導体は、樹脂との相溶性が増す。さらに、多置換の顔料誘導体はかさ高い分子構造であるため、フタロシアニン顔料とのπ−πスタッキングなどの分子間相互作用が弱い。このため、熱履歴を受けた際に、フタロシアニン顔料に処理された顔料誘導体が、樹脂成分へと浸出し、顔料の粒子径が拡大、光散乱が生じ輝度が低下する。よって、多置換の顔料誘導体含有率を制限した本発明の有機顔料組成物は、耐熱性が高いと考えている。
【００４０】
本発明の一般式（１）で表される顔料誘導体（Ｂ）のカラーフィルタ用有機顔料組成物における含有量は、フタロシアニン顔料（Ａ）に対して０．１〜５０質量％が好ましく、顔料誘導体含有率の影響による色相変化、色純度からより好ましくは２〜１５質量％である。２質量％未満では、顔料誘導体の結晶成長抑制作用による耐熱性が期待できず、１５質量％を超えると青色色相への影響が大きくなり好ましくない。
【００４１】
本発明のカラーフィルタ用有機顔料組成物は、粗製フタロシアニンまたはフタロシアニン顔料（Ａ）、本発明の一般式（１）で表される顔料誘導体（Ｂ）、水溶性無機塩、及び水溶性有機溶剤からなる混合物をソルベントソルトミリングすることで得ることができる。ソルベントソルトミリングに用いる装置としては、ニーダー、ミックスマーラー、特開２００７−１００００８号公報に記載のプラネタリー型ミキサーである井上製作所株式会社製のトリミックス（商標名）や、特開２００６−３０６９９６号公報に記載の連続式一軸混練機である浅田鉄工株式会社製のミラクルＫＣＫ等を用いることができる。
【００４２】
このソルベントソルトミリングとは、顔料と無機塩と有機溶剤とを混練摩砕することを意味する。具体的には、顔料と、無機塩と、それを溶解しない有機溶剤とを混練機に仕込み、その中で混練摩砕を行う。
【００４３】
粗製フタロシアニンまたはフタロシアニン顔料（Ａ）、本発明の一般式（１）で表される顔料誘導体（Ｂ）、水溶性無機塩、及び水溶性有機溶剤からなる混合物に、さらにアクリル樹脂を含有させることで、より好適なカラーフィルタ用有機顔料組成物をソルベントソルトミリングにより得ることができる。
【００４４】
無機塩としては、水溶性無機塩が好適に使用でき、例えば塩化ナトリウム、塩化カリウム、硫酸ナトリウム等の無機塩を用いることが好ましい。また、平均粒子径０．５〜５０μｍの無機塩を用いることがより好ましい。この様な無機塩は、通常の無機塩を微粉砕することにより容易に得られる。
また、当該無機塩の使用量は、フタロシアニン１重量部に対して４〜２０重量部とするのが好ましく、６〜１５重量部とするのがより好ましい。
【００４５】
有機溶剤としては、結晶成長を抑制し得る有機溶剤としての水溶性有機溶剤が好適に使用でき、例えばジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２−（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコール等を用いることができるが、エチレングリコール又はジエチレングリコールが好ましい。
【００４６】
当該水溶性有機溶剤の使用量は、特に限定されるものではないが、顔料１重量部に対して０．０１〜５重量部が好ましい。
【００４７】
アクリル樹脂としては、少なくとも１種以上の（メタ）アクリル酸エステル単量体の重合体を用いる。また、１種以上の（メタ）アクリル酸エステルと、それに共重合可能なその他の単量体を併用した重合体であっても良い。
【００４８】
（メタ）アクリル酸エステル単量体としては、例えば、（メタ）アクリル酸アルキルエステルである、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクレート、２−エチルヘキシル（メタ）アクリレート、ｎ−オクチル（メタ）アクリレート、ドデシル（メタ）アクリレート〔ラウリル（メタ）アクリレート〕、オクタデシル（メタ）アクリレート〔ステアリル（メタ）アクリレート〕等のアルキル基を有する（メタ）アクリル酸アルキルエステル；シクロヘキシル（メタ）アクリレート、イソボルニル（メタ）アクリレート、アダマンチル（メタ）アクリレート、ジシクロペンタニル（メタ）アクリレート等の脂環基を含有する（メタ）アクリル酸エステル；メトキシトリエチレングリコール（メタ）アクリレート、メトキシポリエチレングリコール＃４００（メタ）アクリレート、メトキシジプロピレングリコール（メタ）アクリレート、メトキシトリプロピレングリコール（メタ）アクリレート、メトキシポリプロピレングリコール（メタ）アクリレート、エチルカルビトール（メタ）アクリレート、２−エチルヘキシルカルビトール（メタ）アクリレート、テトラヒドロフルフリル（メタ）アクリレート、フェノキシエチル（メタ）アクリレート、フェノキシジエチレングリコール（メタ）アクリレート、ｐ−ノニルフェノキシエチル（メタ）アクリレート、ｐ−ノニルフェノキシポリエチレングリコール（メタ）アクリレート等のエーテル基を含有する（メタ）アクリル酸エステル；ベンジル（メタ）アクリレート等の芳香環を含有する（メタ）アクリル酸エステル；などを用いることができる。
【００４９】
（メタ）アクリル酸エステル単量体と共重合可能なその他の単量体としては、例えば酢酸ビニル、プロピオン酸ビニル、第３級カルボン酸ビニル等のビニルエステル類；ビニルピロリドン等の複素環式ビニル化合物；塩化ビニル、塩化ビニリデン、フッ化ビニリデン等のハロゲン化オレフィン類、アクリロニトリル、メタクリロニトリル等のシアノ基含有単量体；エチルビニルエーテル、イソブチルビニルエーテル等のビニルエーテル類；メチルビニルケトン等のビニルケトン類；エチレン、プロピレン等のα−オレフィン類；ブタジエン、イソプレン等のジエン類；スチレン、ビニルトルエン、α−メチルスチレン、ジメチルスチレン、ｔｅｒｔ−ブチルスチレン、クロロスチレン等のスチレン系単量体を用いることができる。
【００５０】
当該アクリル樹脂の使用量は、特に限定されるものではないが、顔料１重量部に対して０．０１〜１重量部が好ましい。また、アクリル樹脂の使用量が多いと、カラーフィルタ用有機顔料組成物中の透明成分が増え着色力が低下するので、０．０２〜０．２重量部がより好ましい。
【００５１】
混練温度は、５０〜１２０℃の間で行うことが好ましい。５０℃未満の温度で混練を行っても、ε型銅フタロシアニンのε化率（銅フタロシアニンに含まれるε型結晶化率）は低く好ましくない。また、１２０℃を超える温度で混練を行っても、顔料粒子を十分に微細化できず、コントラスト等が低下し、カラーフィルタ用有機顔料組成物として好ましくない。
【００５２】
本発明のカラーフィルタ用有機顔料組成物は遊離銅を含んでもよい。含まれる遊離銅は、銅フタロシアニンを合成する際の残存する遊離銅である場合や、合成後の銅フタロシアニンの分解によって生成したものである場合がある。また、遊離銅は酸類で洗浄を行うことができる。使用される酸類は、例えば、塩酸、硫酸を挙げることができ、塩酸や硫酸の濃度は、０．５％〜４％が好ましい。また、洗浄時の温度は、５０〜９０℃が好ましい。また、水を用いて洗浄してもよい。好ましい遊離銅の含有率は、顔料組成物中に９００質量ｐｐｍ以下である場合が挙げられ、これ以上の含有率の場合には、得られるカラーフィルタの耐熱性が低下するので好ましくない。
【００５３】
本発明におけるカラーフィルタ用有機顔料組成物は、液媒体中への分散性、分散安定性が高く、後記する顔料分散液の粘度は低く、かつ微細な粒子に分散していることからニュートン流動性も高いまま安定し、カラーフィルタ青色画素部を製造した場合に、均質な塗膜を形成して輝度、コントラストおよび光透過率のいずれもが高いカラーフィルタを得ることができる。ここで、本発明におけるカラーフィルタ用有機顔料組成物は、フタロシアニン顔料（Ａ）、前記一般式（１）で表される顔料誘導体（Ｂ）を含むことを特徴とするが、必要に応じて、ジオキサジン系顔料（Ｃ．Ｉ．ピグメントバイオレット２３、Ｃ．Ｉ．ピグメントバイオレット３７、Ｃ．Ｉ．ピグメントブルー８０等）等調色用顔料や、無金属または金属フタロシアニンのスルホン酸誘導体、無金属または金属フタロシアニンのＮ−（ジアルキルアミノ）メチル誘導体、無金属または金属フタロシアニンのＮ−（ジアルキルアミノアルキル）スルホン酸アミド誘導体、ジオキサジンバイオレットのスルホン酸誘導体、インダンスレンブルーのスルホン酸誘導体フタロシアニンスルホン酸等の有機顔料誘導体等やビックケミー社のディスパービック１３０、ディスパービック１６１、ディスパービック１６２、ディスパービック１６３、ディスパービック１７０、ディスパービック１７１、ディスパービック１７４、ディスパービック１８０、ディスパービック１８２、ディスパービック１８３、ディスパービック１８４、ディスパービック１８５、ディスパービック２０００、ディスパービック２００１、ディスパービック２０２０、ディスパービック２０５０、ディスパービック２０７０、ディスパービック２０９６、ディスパービック２１５０、エフカ社のエフカ４６、エフカ４７、エフカ４５２、エフカＬＰ４００８、エフカ４００９、エフカＬＰ４０１０、エフカＬＰ４０５０、ＬＰ４０５５、エフカ４００、エフカ４０１、エフカ４０２、エフカ４０３、エフカ４５０、エフカ４５１、エフカ４５３、エフカ４５４０、エフカ４５５０、エフカＬＰ４５６０、エフカ１２０、エフカ１５０、エフカ１５０１、エフカ１５０２、エフカ１５０３、ルーブリゾール社のソルスパース３０００、ソルスパース９０００、ソルスパース１３２４０、ソルスパース１３６５０、ソルスパース１３９４０、ソルスパース１７０００、１８０００、ソルスパース２００００、ソルスパース２１０００、ソルスパース２００００、ソルスパース２４０００、ソルスパース２６０００、ソルスパース２７０００、ソルスパース２８０００、ソルスパース３２０００、ソルスパース３６０００、ソルスパース３７０００、ソルスパース３８０００、ソルスパース４１０００、ソルスパース４２０００、ソルスパース４３０００、ソルスパース４６０００、ソルスパース５４０００、ソルスパース７１０００、味の素株式会社のアジスパーＰＢ７１１、アジスパーＰＢ８２１、アジスパーＰＢ８２２、アジスパーＰＢ８１４、アジスパーＰＮ４１１、アジスパーＰＡ１１１等の分散剤や、アクリル系樹脂、ウレタン系樹脂、アルキッド系樹脂、ウッドロジン、ガムロジン、トール油ロジン等の天然ロジン、重合ロジン、不均化ロジン、水添ロジン、酸化ロジン、マレイン化ロジン等の変性ロジン、ロジンアミン、ライムロジン、ロジンアルキレンオキシド付加物、ロジンアルキド付加物、ロジン変性フェノール等のロジン誘導体等の樹脂を含んでも、好適にカラーフィルタ青色画素部として用いることができる。これら有機顔料誘導体や、分散剤や、樹脂の添加は、フロッキュレーションの低減、顔料の分散安定性の向上、分散体の粘度特性を向上にも寄与する。
【００５４】
本発明のカラーフィルタ用有機顔料組成物は、従来公知の方法で主にカラーフィルタの青色画素部に好ましく使用することができる。また、カラーフィルタを構成する他の赤色画素部、緑色画素部、ブラックマトリックス部や、ディスプレイを構成するカラムスペーサーの着色にも使用することが可能であり、本発明のカラーフィルタ用有機顔料組成物がカラーフィルタの青色画素部の使用に限定されるものではない。
【００５５】
本発明にかかる組成物の分散方法で代表的な方法としては、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。赤色、緑色、青色の色ごとに、後記する光硬化性組成物を調製して、前記した操作を繰り返すことにより、所定の位置に赤色、緑色、青色の着色画素部を有するカラーフィルタを製造することができる。
【００５６】
赤色画素部を形成するための顔料としては、例えば、Ｃ．Ｉ．ピグメントレッド１７７、同２０９、同２５４等が、緑色画素部を形成するための顔料としては、例えば、Ｃ．Ｉ．ピグメントグリーン７、同１０、同３６、同４７、同５８、同５９等が挙げられる。これら赤色画素部と緑色画素部の形成には、黄色顔料を併用することもできる。その後、必要に応じて、未反応の光硬化性化合物を熱硬化させるために、カラーフィルタ全体を加熱処理（ポストベーク）することもできる。
【００５７】
後記する光硬化性組成物をガラス等の透明基板上に塗布する方法としては、例えば、スピンコート法、ロールコート法、インクジェット法等が挙げられる。
【００５８】
透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長範囲の紫外線、あるいは可視光を使用するのが好ましい。この波長範囲の光を発する各種光源が使用できる。
【００５９】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、９０〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【００６０】
カラーフィルタの画素部を形成するための光硬化性組成物は、本発明のカラーフィルタ用有機顔料組成物と、分散剤と、光硬化性化合物と、有機溶剤とを必須成分とし、必要に応じて熱可塑性樹脂を用いて、これらを混合することで調製することができる。画素部を形成する着色樹脂皮膜に、カラーフィルタの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用するのが好ましい。
【００６１】
前記光硬化性組成物の製造方法としては、本発明の顔料組成物と、有機溶剤と分散剤とを必須成分として使用し、これらを混合し均一となる様に攪拌分散を行って、まずカラーフィルタの画素部を形成するための顔料分散液を調製してから、そこに、光硬化性化合物と、必要に応じて熱可塑性樹脂や光重合開始剤等を加えて前記光硬化性組成物とする方法が一般的である。
【００６２】
ここで分散剤、有機溶剤は、前記のものが使用可能である。
【００６３】
光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂等が挙げられる。
【００６４】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【００６５】
光重合開始剤としては、例えばアセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。市販の光重合開始剤としては、たとえば、チバスペシャルティーケミカルズ社製「イルガキュア（商標名）−１８４」、「イルガキュア（商標名）−３６９」、「ダロキュア（商標名）−１１７３」、ＢＡＳＦ社製「ルシリン−ＴＰＯ」、日本化薬社製「カヤキュアー（商標名）ＤＥＴＸ」、「カヤキュアー（商標名）ＯＡ」、ストーファー社製「バイキュアー１０」、「バイキュアー５５」、アクゾー社製「トリゴナールＰＩ」、サンド社製「サンドレー１０００」、アップジョン社製「デープ」、黒金化成社製「ビイミダゾール」などがある。
【００６６】
また上記光重合開始剤に公知慣用の光増感剤を併用することもできる。光増感剤としては、たとえば、アミン類、尿素類、硫黄原子を有する化合物、燐原子を有する化合物、塩素原子を有する化合物またはニトリル類もしくはその他の窒素原子を有する化合物等が挙げられる。これらは、単独で用いることも、２種以上を組み合わせて用いることもできる。光重合開始剤の配合率は、特に限定されるものではないが、質量基準で、光重合性あるいは光硬化性官能基を有する化合物に対して０．１〜３０％の範囲が好ましい。０．１％未満では、光硬化時の感光度が低下する傾向にあり、３０％を超えると、顔料分散レジストの塗膜を乾燥させたときに、光重合開始剤の結晶が析出して塗膜物性の劣化を引き起こすことがある。
【００６７】
前記した様な各材料を使用して、質量基準で、本発明のカラーフィルタ用有機顔料組成物１００部当たり、３００〜１０００部の有機溶剤と、１〜１００部の分散剤とを、均一となる様に攪拌分散して前記顔料分散液を得ることができる。次いでこの顔料分散液に、本発明の顔料組成物１部当たり、熱可塑性樹脂と光硬化性化合物の合計が０．５〜２０部、光硬化性化合物１部当たり０．０５〜３部の光重合開始剤と、必要に応じてさらに有機溶剤を添加し、均一となる様に攪拌分散してカラーフィルタ青色画素部を形成するための光硬化性組成物を得ることができる。
【００６８】
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ画素部の形成に効果的である。
【００６９】
顔料分散法のうち、フォトリソグラフィー法によるカラーフィルタ画素部の製造方法について詳記したが、本発明のカラーフィルタ用有機顔料組成物を使用して調製されたカラーフィタ画素部は、その他の電着法、転写法、ミセル電解法、ＰＶＥＤ（ＰｈｏｔｏｖｏｌｔａｉｃＥｌｅｃｔｒｏｄｅｐｏｓｉｔｉｏｎ）法、インクジェット法、反転印刷法、熱硬化法等の方法で画素部を形成して、カラーフィルタを製造してもよい。
【００７０】
カラーフィルタは、青色顔料、赤色顔料、緑色顔料を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤、緑および青のいずれか１色から選ばれたカラーフィルタ着色画素部を交互にパターン状に設ける方法、あるいは基板上にカラーフィルタ着色画素部を形成した後、透明電極を設ける様にすることで得ることができる。
【００７１】
本発明のカラーフィルタ用有機顔料組成物より得られる有機顔料分散体は、鮮明性と明度に優れた顔料分散体であり、カラーフィルタ用途の他、塗料、プラスチック（樹脂成型品）、印刷インク、ゴム、レザー、捺染、静電荷像現像用トナー、インクジェット記録用インキ、熱転写インキ等の着色にも適用することができる。
【実施例】
【００７２】
以下、実施例により本発明を詳細に説明するが、もとより本発明はこれら実施例の範囲に限定されるものではない。尚、特に断りのない限り、「部」及び「％」はいずれも質量基準である。【００７３】
また、合成例、実施例、比較例における下記項目については、以下のように測定を行った。【００７４】
（顔料誘導体の置換基分布測定）
日本電子株式会社製ＪＭＳ−Ｔ１００ＧＣを用いて、電界脱離イオン化質量分析法で顔料誘導体の置換基分布を測定した。サンプル５ｍｇをジブチルヒドロキシトルエン不含のテトラヒドロフラン１．０ｍＬに加え、超音波にて懸濁させたものを測定に使用した。
［測定条件］
エミッタ電流：０ｍＡ〜４０ｍＡ［２５．６ｍＡ／分］
対向電極：−１００００Ｖ
測定質量範囲：ｍ／ｚ＝５０〜２００
測定時間：２分
電界脱離イオン化質量分析法により得られた質量分析スペクトルにおいて、置換基Ｚの置換基数Ｎ＝１〜８の顔料誘導体の分子ピークイオン強度の合計を１００％とし、Ｎ＝１〜８の顔料誘導体の分子ピークイオン強度に対する、Ｎ＝３〜８の顔料誘導体の分子ピークイオン強度比を算出した。【００７５】
（焼成前後の輝度差ΔＹの評価）
２３０℃焼成前と２３０℃焼成後のカラーフィルタを用いて、Ｃ光源における色度ｙ＝０．１１０の輝度Ｙを、ＭＣＰＤ−３０００（大塚電子株式会社製）で測定した。焼成後の輝度Ｙから焼成前の輝度Ｙを差し引いて、焼成前後の輝度差ΔＹを求めた。輝度差ΔＹが０に近いほど輝度の低下が小さく、耐熱性に優れる。【００７６】
（合成例１）[顔料誘導体（Ｂ−１）の合成]
攪拌機、温度計および冷却管を装備したフラスコに、氷冷しながら９８％硫酸（日本燐酸株式会社製）９８８部、２５％発煙硫酸（和光純薬工業株式会社製）３６６部を仕込んだ。３０℃に昇温した後、フタルイミド（和光純薬工業株式会社製）５５部を加え、４０℃に昇温した後、９２％パラホルムアルデヒド（三菱ガス化学株式会社製）２０部を加え、３０分攪拌した。次に、β型銅フタロシアニン顔料（ＤＩＣ株式会社製）８０部を加え、３０分攪拌した。続いて、８０℃に昇温し、４時間攪拌した後、室温まで冷却した。冷却後、室温の水７５００部を加え、１時間攪拌した後、反応液を濾過し、濾液の比電導度が原水の比電導度＋５０μＳ／ｃｍ以下となるまで水洗することによって顔料誘導体のウエットケーキを得た。得られたウエットケーキを９０℃で２４時間送風乾燥させ、顔料誘導体（Ｂ−１）を得た。【００７７】
顔料誘導体（Ｂ−１）を電界脱離イオン化質量分析し、顔料誘導体（Ｂ−１）が、一般式（１）においてＭが銅原子、置換基Ｚがフタルイミドメチル基、Ｎ＝１〜８で表される化合物であることを確認した。電界脱離イオン化質量分析の結果を表１に示す。【００７８】
【表１】
2016163351.tif 000005
【００７９】
（合成例２）[顔料誘導体（Ｂ−２）の合成]
攪拌機、温度計および冷却管を装備したフラスコに、氷冷しながら９８％硫酸（日本燐酸株式会社製）４８５部、２５％発煙硫酸（和光純薬工業株式会社製）１７０部を仕込んだ。３０℃に昇温した後、フタルイミド（和光純薬工業株式会社製）３８部を加え、４０℃に昇温した後、９２％パラホルムアルデヒド（三菱ガス化学株式会社製）１７部を加え、３０分攪拌した。次に、β型銅フタロシアニン顔料（ＤＩＣ株式会社製）１１０部を加え、３０分攪拌した。続いて、８０℃に昇温し、４時間攪拌した後、室温まで冷却した。冷却後、室温の水７５００部を加え、１時間攪拌した後、反応液を濾過し、濾液の比電導度が原水の比電導度＋５０μＳ／ｃｍ以下となるまで水洗することによって顔料誘導体のウエットケーキを得た。得られたウエットケーキを９０℃で２４時間送風乾燥させ、顔料誘導体（Ｂ−２）を得た。【００８０】
顔料誘導体（Ｂ−２）を電界脱離イオン化質量分析し、顔料誘導体（Ｂ−２）が、一般式（１）においてＭが銅原子、置換基Ｚがフタルイミドメチル基、Ｎ＝１〜８で表される化合物であることを確認した。電界脱離イオン化質量分析の結果を表２に示す。【００８１】
【表２】
2016163351.tif 000006
【００８２】
（合成例３）[顔料誘導体（Ｂ−３）の合成]
攪拌機、温度計および冷却管を装備したフラスコに、氷冷しながら９８％硫酸（日本燐酸株式会社製）５２０部、２５％発煙硫酸（和光純薬工業株式会社製）１７０部を仕込んだ。３０℃に昇温した後、フタルイミド（和光純薬工業株式会社製）２６部を加え、４０℃に昇温した後、９２％パラホルムアルデヒド（三菱ガス化学株式会社製）１０部を加え、３０分攪拌した。次に、β型銅フタロシアニン顔料（ＤＩＣ株式会社製）１１８部を加え、３０分攪拌した。続いて、８０℃に昇温し、４時間攪拌した後、室温まで冷却した。冷却後、室温の水７５００部を加え、１時間攪拌した後、反応液を濾過し、濾液の比電導度が原水の比電導度＋５０μＳ／ｃｍ以下となるまで水洗することによって顔料誘導体のウエットケーキを得た。得られたウエットケーキを９０℃で２４時間送風乾燥させ、顔料誘導体（Ｂ−３）を得た。【００８３】
顔料誘導体（Ｂ−３）を電界脱離イオン化質量分析し、顔料誘導体（Ｂ−３）が、一般式（１）においてＭが銅原子、置換基Ｚがフタルイミドメチル基、Ｎ＝１〜８で表される化合物であることを確認した。電界脱離イオン化質量分析の結果を表３に示す。【００８４】
【表３】
2016163351.tif 000007
【００８５】
（合成例４）[顔料誘導体（Ｂ−４）の合成]
攪拌機、温度計および冷却管を装備したフラスコに、氷冷しながら９８％硫酸（日本燐酸株式会社製）９８８部、２５％発煙硫酸（和光純薬工業株式会社製）３６６部を仕込んだ。３０℃に昇温した後、フタルイミド（和光純薬工業株式会社製）５５部を加え、４０℃に昇温した後、９２％パラホルムアルデヒド（三菱ガス化学株式会社製）２０部を加え、３０分攪拌した。次に、亜鉛フタロシアニン顔料（ＤＩＣ株式会社製）８１部を加え、３０分攪拌した。続いて、７０℃に昇温し、４時間攪拌した後、室温まで冷却した。冷却後、室温の水７５００部を加え、１時間攪拌した後、反応液を濾過し、濾液の比電導度が原水の比電導度＋５０μＳ／ｃｍ以下となるまで水洗することによって顔料誘導体のウエットケーキを得た。得られたウエットケーキを９０℃で２４時間送風乾燥させ、顔料誘導体（Ｂ−４）を得た。【００８６】
顔料誘導体（Ｂ−４）を電界脱離イオン化質量分析し、顔料誘導体（Ｂ−４）が、一般式（１）においてＭが亜鉛原子、置換基Ｚがフタルイミドメチル基、Ｎ＝１〜８で表される化合物であることを確認した。電界脱離イオン化質量分析の結果を表４に示す。【００８７】
【表４】
2016163351.tif 000008
【００８８】
（合成例５）[顔料誘導体（Ｂ−５）の合成]
攪拌機、温度計および冷却管を装備したフラスコに、氷冷しながら９８％硫酸（日本燐酸株式会社製）５２０部、２５％発煙硫酸（和光純薬工業株式会社製）１７０部を仕込んだ。３０℃に昇温した後、フタルイミド（和光純薬工業株式会社製）２５部を加え、４０℃に昇温した後、９２％パラホルムアルデヒド（三菱ガス化学株式会社製）１０部を加え、３０分攪拌した。次に、亜鉛フタロシアニン顔料（ＤＩＣ株式会社製）１２５部を加え、３０分攪拌した。続いて、７０℃に昇温し、４時間攪拌した後、室温まで冷却した。冷却後、室温の水７５００部を加え、１時間攪拌した後、反応液を濾過し、濾液の比電導度が原水の比電導度＋５０μＳ／ｃｍ以下となるまで水洗することによって顔料誘導体のウエットケーキを得た。得られたウエットケーキを９０℃で２４時間送風乾燥させ、顔料誘導体（Ｂ−５）を得た。【００８９】
顔料誘導体（Ｂ−５）を電界脱離イオン化質量分析し、顔料誘導体（Ｂ−５）が、一般式（１）においてＭが亜鉛原子、置換基Ｚがフタルイミドメチル基、Ｎ＝１〜８で表される化合物であることを確認した。電界脱離イオン化質量分析の結果を表５に示す。【００９０】
【表５】
2016163351.tif 000009
【００９１】
（合成例６）[比較顔料誘導体（Ｂ’−１）の合成]
攪拌機、温度計および冷却管を装備したフラスコに、氷冷しながら９８％硫酸（日本燐酸株式会社製）９１３部、２５％発煙硫酸（和光純薬工業株式会社製）３６６部を仕込んだ。３０℃に昇温した後、フタルイミド（和光純薬工業株式会社製）７０部を加え、４０℃に昇温した後、９２％パラホルムアルデヒド（三菱ガス化学株式会社製）２８部を加え、３０分攪拌した。次に、β型銅フタロシアニン顔料（ＤＩＣ株式会社製）８０部を加え、３０分攪拌した。続いて、８０℃に昇温し、４時間攪拌した後、室温まで冷却した。冷却後、室温の水７５００部を加え、１時間攪拌した後、反応液を濾過し、濾液の比電導度が原水の比電導度＋５０μＳ／ｃｍ以下となるまで水洗することによって顔料誘導体のウエットケーキを得た。得られたウエットケーキを９０℃で２４時間送風乾燥させ、比較顔料誘導体（Ｂ’−１）を得た。【００９２】
比較顔料誘導体（Ｂ’−１）を電界脱離イオン化質量分析し、比較顔料誘導体（Ｂ’−１）が、一般式（１）においてＭが銅原子、置換基Ｚがフタルイミドメチル基、Ｎ＝１〜８で表される化合物であることを確認した。電界脱離イオン化質量分析の結果を表６に示す。【００９３】
【表６】
2016163351.tif 000010
【００９４】
（合成例７）[比較顔料誘導体（Ｂ’−２）の合成]
攪拌機、温度計および冷却管を装備したフラスコに、氷冷しながら９８％硫酸（日本燐酸株式会社製）９１３部、２５％発煙硫酸（和光純薬工業株式会社製）３６６部を仕込んだ。３０℃に昇温した後、フタルイミド（和光純薬工業株式会社製）７０部を加え、４０℃に昇温した後、９２％パラホルムアルデヒド（三菱ガス化学株式会社製）２８部を加え、３０分攪拌した。次に、亜鉛フタロシアニン顔料（ＤＩＣ株式会社製）８１部を加え、３０分攪拌した。続いて、７０℃に昇温し、４時間攪拌した後、室温まで冷却した。冷却後、室温の水７５００部を加え、１時間攪拌した後、反応液を濾過し、濾液の比電導度が原水の比電導度＋５０μＳ／ｃｍ以下となるまで水洗することによって顔料誘導体のウエットケーキを得た。得られたウエットケーキを９０℃で２４時間送風乾燥させ、比較顔料誘導体（Ｂ’−２）を得た。【００９５】
比較顔料誘導体（Ｂ’−２）を電界脱離イオン化質量分析し、比較顔料誘導体（Ｂ’−２）が、一般式（１）においてＭが亜鉛原子、置換基Ｚがフタルイミドメチル基、Ｎ＝１〜８で表される化合物であることを確認した。電界脱離イオン化質量分析の結果を表７に示す。【００９６】
【表７】
2016163351.tif 000011
【００９７】
（調整例１）［粗製フタロシアニン（Ｃ−１）の調整］
ＦＡＳＴＯＧＥＮ  Ｂｌｕｅ  ＲＦ（ＤＩＣ株式会社製α型銅フタロシアニン顔料）２７０部、ＦＡＳＴＯＧＥＮ  Ｂｌｕｅ  ＡＥ−８（ＤＩＣ株式会社製ε型銅フタロシアニン顔料）１５部、顔料誘導体（Ｂ−１）１５部、粉砕した塩化ナトリウム（日本食塩製造株式会社製）２４００部、ジエチレングリコール（三菱化学株式会社製）４５０部を双腕型ニーダー（株式会社井上製作所製）に仕込み、１２０〜１３０℃で６時間混練した。得られた内容物を大過剰の水で洗浄、濾過し、濾液の比電導度が原水の比電導度＋５０μＳ／ｃｍ以下となるまで水洗することによって、ε型銅フタロシアニン顔料のウエットケーキを得た。ウエットケーキを９０℃で２４時間送風乾燥させ、粗製フタロシアニン（Ｃ−１）を得た。【００９８】
（調整例２）［粗製フタロシアニン（Ｃ−２）の調整］
ＦＡＳＴＯＧＥＮ  Ｂｌｕｅ  ＲＦ（ＤＩＣ株式会社製α型銅フタロシアニン顔料）２７０部、ＦＡＳＴＯＧＥＮ  Ｂｌｕｅ  ＡＥ−８（ＤＩＣ株式会社製ε型銅フタロシアニン顔料）１５部、顔料誘導体（Ｂ−３）１５部、粉砕した塩化ナトリウム（日本食塩製造株式会社製）２４００部、ジエチレングリコール（三菱化学株式会社製）４５０部を双腕型ニーダー（株式会社井上製作所製）に仕込み、１２０〜１３０℃で６時間混練した。得られた内容物を大過剰の水で洗浄、濾過し、濾液の比電導度が原水の比電導度＋５０μＳ／ｃｍ以下となるまで水洗することによって、ε型銅フタロシアニン顔料のウエットケーキを得た。ウエットケーキを９０℃で２４時間送風乾燥させ、粗製フタロシアニン（Ｃ−２）を得た。【００９９】
（調整例３）［粗製フタロシアニン（Ｃ−３）の調整］
ＦＡＳＴＯＧＥＮ  Ｂｌｕｅ  ＲＦ（ＤＩＣ株式会社製α型銅フタロシアニン顔料）２７０部、ＦＡＳＴＯＧＥＮ  Ｂｌｕｅ  ＡＥ−８（ＤＩＣ株式会社製ε型銅フタロシアニン顔料）１５部、比較顔料誘導体（Ｂ’−１）１５部、粉砕した塩化ナトリウム（日本食塩製造株式会社製）２４００部、およびジエチレングリコール（三菱化学株式会社製）４５０部を双腕型ニーダー（株式会社井上製作所製）に仕込み、１２０〜１３０℃で６時間混練した。得られた内容物を大過剰の水で洗浄、濾過し、濾液の比電導度が原水の比電導度＋５０μＳ／ｃｍ以下となるまで水洗することによって、ε型銅フタロシアニン顔料のウエットケーキを得た。ウエットケーキを９０℃で２４時間送風乾燥させ、粗製フタロシアニン（Ｃ−３）を得た。
［実施例１］【０１００】
粗製フタロシアニン（Ｃ−１）８５部、顔料誘導体（Ｂ−１）５部、アクリル樹脂として特開２０１３−２２８７１４号公報記載の重合体（Ｂ−５）１０部、粉砕した塩化ナトリウム（日本食塩製造株式会社製）１０００部、およびジエチレングリコール（三菱化学株式会社製）１６０部を双腕型ニーダー（株式会社井上製作所製）に仕込み、８０〜９０℃で１２時間混練した。得られた内容物を大過剰の水で洗浄、濾過し、濾液の比電導度が原水の比電導度＋２０μＳ／ｃｍ以下となるまで水洗することによってウエットケーキを得た。得られたウエットケーキをビーカーに移し、２％塩酸（ダイキン工業株式会社製）水溶液３０００部を加え、攪拌分散してスラリーとし、７０℃で１時間攪拌後、濾過、水洗し、ウエットケーキを得た。得られたウエットケーキをビーカーに移し、室温の水３０００部を加え、攪拌分散してスラリーとした。引き続き、平均置換基数０．８の銅フタロシアニンスルホン酸誘導体（ＤＩＣ株式会社製）５部の水酸化ナトリウム（和光純薬工業株式会社製）水溶液を前記顔料スラリー中に添加し、１時間攪拌後、塩酸（ダイキン工業株式会社製）を添加してスラリーのｐＨを７まで戻し、銅フタロシアニンスルホン酸誘導体を顔料の表面に析出させた。そのまま１時間保持後、濾過、温水洗浄、乾燥、粉砕し、青色有機顔料組成物（Ｄ−１）を得た。【０１０１】
このようにして得られた青色有機顔料組成物（Ｄ−１）２０部をポリビンに入れ、プロピレングリコールモノメチルエーテルアセテート（ダイセル化学工業株式会社製）１１０部、ＤＩＳＰＥＲＢＹＫ  ＬＰＮ２１１１６（ビックケミー株式会社製）１４部、０．３−０．４ｍｍφセプルビーズ（サンゴバン株式会社製）を加え、ペイントコンディショナー（東洋精機株式会社製）で４時間分散し、顔料分散液を得た。この顔料分散液７５．００部とポリエステルアクリレート樹脂（アロニックスＭ７１００、東亜合成化学工業株式会社製）５．５０部、ジペンタエリスレートヘキサアクリレート（ＫＡＹＡＲＡＤ  ＤＰＨＡ、日本化薬株式会社製）５．００部、ベンゾフェノン（ＫＡＹＡＣＵＲＥ  ＢＰ−１００、日本化薬株式会社製）１．００部、ユーカーエステルＥＦＰ（ダウケミカル株式会社製）１３．５部を分散攪拌機で攪拌し、孔径１．０μｍのフィルターで濾過し、カラーレジストを得た。このカラーレジストスピンコーターにより５０ｍｍ×５０ｍｍ、１ｍｍのガラス基板上に塗布し、９０℃で２０分間予備乾燥して塗膜を形成させた。次いで、フォトマスクを介して紫外線によるパターン露光を行った後、未露光部分を０．５％の炭酸ナトリウム（和光純薬工業株式会社製）水溶液中で洗浄し、２３０℃で６０分間焼成することでカラーフィルタとした。  【０１０２】
実施例１で得られたカラーフィルタを用いて、２３０℃焼成前後の輝度差ΔＹをＭＣＰＤ−３０００（大塚電子株式会社製）で測定したところ、ΔＹは−０．０４であった。
［実施例２］【０１０３】
実施例１の粗製フタロシアニン（Ｃ−１）に変えて、粗製フタロシアニン（Ｃ−２）を用いた以外は実施例１と同様にして、青色有機顔料組成物（Ｄ−２）を得た。それを用いてカラーフィルタとし、２３０℃焼成前後の輝度差ΔＹをＭＣＰＤ−３０００（大塚電子株式会社製）で測定したところ、ΔＹは−０．０３であった。
［実施例３］【０１０４】
実施例１の粗製フタロシアニン（Ｃ−１）に変えて、粗製フタロシアニン（Ｃ−３）を、顔料誘導体（Ｂ−３）に変えて、顔料誘導体（Ｂ−１）を用いた以外は実施例１と同様にして、青色有機顔料組成物（Ｄ−３）を得た。それを用いてカラーフィルタとし、２３０℃焼成前後の輝度差ΔＹをＭＣＰＤ−３０００（大塚電子株式会社製）で測定したところ、ΔＹは−０．０６であった。
［実施例４］【０１０５】
実施例１の粗製フタロシアニン（Ｃ−１）に変えて、粗製フタロシアニン（Ｃ−３）を、顔料誘導体（Ｂ−３）に変えて、顔料誘導体（Ｂ−２）を用いた以外は実施例１と同様にして、青色有機顔料組成物（Ｄ−４）を得た。それを用いてカラーフィルタとし、２３０℃焼成前後の輝度差ΔＹをＭＣＰＤ−３０００（大塚電子株式会社製）で測定したところ、ΔＹは−０．０７であった。
［実施例５］【０１０６】
実施例１の粗製フタロシアニン（Ｃ−１）に変えて、粗製フタロシアニン（Ｃ−３）を用いた以外は実施例１と同様にして、青色有機顔料組成物（Ｄ−５）を得た。それを用いてカラーフィルタとし、２３０℃焼成前後の輝度差ΔＹをＭＣＰＤ−３０００（大塚電子株式会社製）で測定したところ、ΔＹは−０．０８であった。
［実施例６］【０１０７】
実施例１の顔料誘導体（Ｂ−３）に変えて、比較顔料誘導体（Ｂ’−１）を用いた以外は実施例１と同様にして、青色有機顔料組成物（Ｄ−６）を得た。それを用いてカラーフィルタとし、２３０℃焼成前後の輝度差ΔＹをＭＣＰＤ−３０００（大塚電子株式会社製）で測定したところ、ΔＹは−０．１４であった。
［実施例７］【０１０８】
実施例１の粗製フタロシアニン（Ｃ−１）に変えて、粗製フタロシアニン（Ｃ−２）を、顔料誘導体（Ｂ−３）に変えて比較顔料誘導体（Ｂ’−１）を用いた以外は実施例１と同様にして、青色有機顔料組成物（Ｄ−７）を得た。それを用いてカラーフィルタとし、２３０℃焼成前後の輝度差ΔＹをＭＣＰＤ−３０００（大塚電子株式会社製）で測定したところ、ΔＹは−０．１３であった。
［実施例８］【０１０９】
実施例１の粗製フタロシアニン（Ｃ−１）に変えて、粗製フタロシアニン（Ｃ−２）を、顔料誘導体（Ｂ−３）に変えて顔料誘導体（Ｂ−４）を用いた以外は実施例１と同様にして、青色有機顔料組成物（Ｄ−８）を得た。それを用いてカラーフィルタとし、２３０℃焼成前後の輝度差ΔＹをＭＣＰＤ−３０００（大塚電子株式会社製）で測定したところ、ΔＹは−０．０８であった。
［実施例９］【０１１０】
実施例１の粗製フタロシアニン（Ｃ−１）に変えて、粗製フタロシアニン（Ｃ−２）を、顔料誘導体（Ｂ−３）に変えて顔料誘導体（Ｂ−５）を用いた以外は実施例１と同様にして、青色有機顔料組成物（Ｄ−９）を得た。それを用いてカラーフィルタとし、２３０℃焼成前後の輝度差ΔＹをＭＣＰＤ−３０００（大塚電子株式会社製）で測定したところ、ΔＹは−０．０５であった。【０１１１】
（比較例１）
実施例１の粗製フタロシアニン（Ｃ−１）に変えて、粗製フタロシアニン（Ｃ−３）を、顔料誘導体（Ｂ−３）に変えて比較顔料誘導体（Ｂ’−１）を用いた以外は実施例１と同様にして、比較青色有機顔料組成物（Ｄ’−１）を得た。それを用いてカラーフィルタとし、２３０℃焼成前後の輝度差ΔＹをＭＣＰＤ−３０００（大塚電子株式会社製）で測定したところ、ΔＹは−０．１８であった。【０１１２】
（比較例２）
実施例１の粗製フタロシアニン（Ｃ−１）に変えて、粗製フタロシアニン（Ｃ−３）を、顔料誘導体（Ｂ−３）に変えて比較顔料誘導体（Ｂ’−２）を用いた以外は実施例１と同様にして、比較青色有機顔料組成物（Ｄ’−１）を得た。それを用いてカラーフィルタとし、２３０℃焼成前後の輝度差ΔＹをＭＣＰＤ−３０００（大塚電子株式会社製）で測定したところ、ΔＹは−０．２０であった。【０１１３】
上記合成例１〜７のまとめを表８に、実施例１〜９および比較例１〜２の評価結果を表９に示した。【０１１４】
【表８】
2016163351.tif 000012
【０１１５】
【表９】
2016163351.tif 000013
【０１１６】
上記表９の実施例１〜７と、比較例１との対比および、実施例８、９と比較例２の対比から分かる通り、顔料誘導体（Ｂ）として、電界脱離イオン化質量分析におけるＮ＝３〜８の顔料誘導体の強度比の合計が、Ｎ＝１〜８の顔料誘導体の強度比の合計の３０％以下であるものを使用したほうが、焼成前後の輝度差ΔＹが格段に小さく、劇的に耐熱性の高い有機顔料組成物が得られていることは明白である。また、α型銅フタロシアニン顔料からε型銅フタロシアニンを調整する際に使用する顔料誘導体と、ε型銅フタロシアニンから青色有機顔料組成物を合成する際に使用する顔料誘導体の、両者をＮ＝３〜８の顔料誘導体の強度比の合計が３０％以下の顔料誘導体（Ｂ）としても良いし、片方のみとしても格別に耐熱性の高い有機顔料組成物が得られる。
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
フタロシアニン顔料（Ａ）と一般式（１）で表される顔料誘導体（Ｂ）を含むことを特徴とするカラーフィルタ用有機顔料組成物。
【化１】
2016163351.tif 000015
一般式（１）
（一般式（１）中、Ｍは置換基を有してもよい金属または２Hを表し、Ｚは置換基を有してもよいフタルイミドアルキル基を表し、ｎ１、ｎ２、ｎ３、ｎ４は、置換基Ｚの数を表し、各々独立に０から４の整数であり、Ｎ＝ｎ１＋ｎ２＋ｎ３＋ｎ４としたとき１≦Ｎ≦８であり、電界脱離イオン化質量分析におけるＮ＝３〜８の顔料誘導体の強度比の合計が、Ｎ＝１〜８の顔料誘導体の強度比の合計の３０％以下であり、かつＮ＝２の顔料誘導体の強度比が、Ｎ＝１〜８の顔料誘導体の強度比の合計の２０％以上である。］
【請求項２】
前記一般式（１）において、電界脱離イオン化質量分析におけるＮ＝４〜８の顔料誘導体の強度比の合計が、Ｎ＝１〜８の顔料誘導体の強度比の合計の１５％以下である請求項１記載のカラーフィルタ用有機顔料組成物。
【請求項３】
前記一般式（１）のＭが、置換基を有してもよい１〜４価の金属である請求項１記載のカラーフィルタ用有機顔料組成物。
【請求項４】
質量換算でフタロシアニン顔料（Ａ）１００部当たり、前記一般式（１）で表される顔料誘導体（Ｂ）を０．１部〜５０．０部含むことを特徴とする請求項１記載のカラーフィルタ用有機顔料組成物。
【請求項５】
粗製フタロシアニンまたはフタロシアニン顔料（Ａ）、前記一般式（１）で表される顔料誘導体（Ｂ）、水溶性無機塩、及び水溶性有機溶剤からなる混合物をソルベントソルトミリングする工程を含む請求項１〜４いずれか１項記載のカラーフィルタ用有機顔料組成物の製造方法。
【請求項６】
粗製フタロシアニンまたはフタロシアニン顔料（Ａ）、前記一般式（１）で表される顔料誘導体（Ｂ）、水溶性無機塩、及び水溶性有機溶剤からなる混合物にさらにアクリル樹脂を含有することを特徴とする請求項５記載のカラーフィルタ用有機顔料組成物の製造方法。
【請求項７】
請求項１〜４のいずれか１項記載のカラーフィルタ用有機顔料組成物を含有することを特徴とするカラーフィルタ。
【請求項８】
請求項５または請求項６記載のカラーフィルタ用有機顔料組成物の製造方法で得られたカラーフィルタ用有機顔料組成物を含有することを特徴とするカラーフィルタ。
【国際調査報告】
2016163351.tif 000016
2016163351.tif 000017
2016163351.tif 000018
2016163351.tif 000019